La présente invention concerne un alliage pour moulage dentaire, notamment à base de chrome, cobalt et nickel. Aux alliages pour moulage dentaire destinés à adhérer par fusion à de la porcelaine, on incorpore principalement des métaux non précieux, ceci pour réduire leur prix de revient, mais il faut leur conserver un coefficient de dilatation correspondant à celui de la porcelaine utilisée. Des alliages pour scellements de porcelaine sur métal ne doivent pas contenir d'éléments, tels par exemple que cuivre, chrome ou cobalt, dont les oxydes risquent de colorer la porcelaine pendant réunion par fusion. En outre, l'alliage a, de préfé- rence, un point de fusion aussi bas que possible pour qu'on puisse le travailler sans difficulté. La présente invention a pour but principal de proposer un nouvel alliage pour moulage dentaire, doté d'une résistance mécanique, d'une rigidité et d'un point de fusion facilitant sa mise en oeuvre, qui résiste à la chaleur et ani acides sans subir dJ- effet facheux, qui contienne surtout des métaux non précieux, qui ait un coefficient de dilatation correspondant à celui de la porcelaine à laquelle on doit le réunir, qui ne décolore la porce laine pendant réunion par fusion et qui soit enfin indiqué à toute fin dentaire, comportant ou non la réunion par fusion à de la porcelaine. Elle a pour objet un alliage contenant du chrome, du cobalt, du nickel, du béryllium et un métal choisi parmi le palladium, le ruthénium, l'iridium et le platine. La teneur en ce dernier métal varie entre 10 et 30 % et celle en nickel varie de manière correspondante. Dans la composition préférée, les teneurs sont sensiblement de 24 % de chrome, 1l % de cobalt, 42,5 % de nickel, 20 % de palladium et 2,5 % de béryllium. La teneur en palladium, ruthénium, iridium ou platine, peut varier de 10 à 30 %, selon la teneur en nickel, celle en nickel variant, en conséquence, de manière à ce que la teneur globale en nickel et en palladium, ruthénium, iridium ou platine, soit de 62,5 %. Entant donné que l'alliage contient à la fois du cobalt et du chrome, susceptibles d'imprimer une coloration bleuâtre ou ver pâtre à la porcelaine auquel on le réunit par fusion, on utilise du palladium, du ruthénium, de l'iridium ou du platine pour évi ter la formation d'oxyde pendant réunion par fusion. Le point de fusion de la porcelaine est d'environ 9820C. On utilises en outre, le palladium, ou métal équivalent, pour ajuster le coefficient de dilatation de l'alliage, afin de le rendre sensiblement égal à celui de la porcelaine à réunir par fusion au moulage. On utilise du béryllium pour ramener, par exemple, le point de fusion de l'alliage entre 1166 et 11900C pour que l'alliage soit plus facile à manipuler et ne soit pas encore fondu lors de la fusion de la porcelaine à lui réunir, La résistance mécanique, la rigidité et les autres proprio tés physiques typiques de cette catégorie d'alliages, sont apportées par le chrome, le cobalt et le nickel. Le coefficient de dilatation de l'alliage est de 35,8 x 10-6 cm/cm/ C. Bien entendu, les détails donnés pour décrire l'invention n'ont aucun caractère limitatif et le technicien pourra concevoir diverses variantes sans sortir pour cela du cadre de l'invention. R E V E N D I C A T I O N S 1 )- Alliage pour moulage dentaire, caractérisé en ce qut- il contient essentiellement du chrome, du cobalt du nickel, du bérylliumet au moins un des métaux suivants: palladium, ruthénium, iridium et platine. 2 )- Alliage dentaire, selon la revendication 1, caractérisé en ce qu'il a sensiblement la composition suivante: Cr : 24 5a en poids Co : 11 % en poids Be : 2,5 ,% en poids Ni : 32,5 à 52,5 % en poids La différence en Pd, Ru, Ir ou Pt. 3 )- Alliage dentaire, selon la revendication 1, caractérisé en ce qu'il a sensiblement la composition suivante Cr : 24 % en poids Co : 11 % en poids Be : 2,5 % en poids Ni : 42,5 % en poids Pd : 20,0 % en poids 4 )- Alliage dentaire, selon la revendication-l, caractérisé en ce qu'il a sensiblement la composition suivante Cr : 24 % en poids Co : ll % en poids Be : 2,5 ,% en poids Ni : 52,5 % en poids Pd : 10 % en poids 5 )- Alliage dentaire, selon la revendication 1, caractérisé en ce qu'il a sensiblement la composition suivante: Cr : 24 % en poids Co : 11 % en poids Be : 2,5 % en poids Ni : 32,5 % en poids Pd : 30 % en poids